"一般式ATiO3Aサイトは、Ca,Sr,Ba又はPbの中から選ばれる少なくとも1種又は2種以上の金属元素を表す。で表されるペロブスカイト型チタン含有複合酸化物膜の製造方法であって、基体上に複合酸化物膜形成用塗布剤を塗布する塗布工程と、この基体上の塗膜にマイクロ波を照射して焼成する焼成工程とを含み、複合酸化物膜形成用塗布剤が、β-ジケトンを配位するチタン化合物と、β-ジケトンを配位するAサイトの金属元素を含む化合物との溶液からなることを特徴とするペロブスカイト型チタン含有複合酸化物薄膜の製造方法。β―ジケトンが、2,2,6,6-テトラメチル-3,5-ヘプタンジオン、2,6-ジメチル-3,5-ヘプタンジオン、2,2,6-トリメチル-3,5-ヘプタンジオン、3,5-ヘプタンジオンの何れかである請求項1に記載のペロブスカイト型チタン含有複合酸化物薄膜の製造方法。複合酸化物膜形成用塗布剤中の水の含有量が10~90質量である請求項1又は2に記載のペロブスカイト型チタン含有複合酸化物薄膜の製造方法。複合酸化物膜形成用塗布剤が、更に、アンモニア、アミン、アミノアルコール、ヒドロキシカルボン酸、アルコール、カルボン酸の中から選ばれる少なくとも1種以上を含む請求項1乃至3の何れか一項に記載のペロブスカイト型チタン含有複合酸化物薄膜の製造方法。複合酸化物膜形成用塗布剤が、更に、界面活性剤を溶液を含む請求項1乃至4の何れか一項に記載のペロブスカイト型チタン含有複合酸化物薄膜の製造方法。焼成温度が500°C以上1000°C以下である請求項1乃至5の何れか一項に記載のペロブスカイト型チタン含有複合酸化物薄膜の製造方法。焼成時間が1分以上1時間以下である請求項1乃至6の何れか一項に記載のペロブスカイト型チタン含有複合酸化物薄膜の製造方法。塗布工程と焼成工程との間に、基体上に塗布された塗布剤を乾燥させる乾燥工程を含む請求項1乃至7の何れか一項に記載のペロブスカイト型チタン含有複合酸化物膜の製造方法。乾燥温度が100°C以上300°C未満である請求項8に記載のペロブスカイト型チタン含有複合酸化物膜の製造方法。乾燥時間が1分以上3時間以下である請求項8又は9に記載のペロブスカイト型チタン含有複合酸化物膜の製造方法。チタン含有複合酸化物膜に含まれるTiに対するAサイトの金属元素の組成比が0.98~1.02である請求項1乃至10の何れか一項に記載のペロブスカイト型チタン含有複合酸化物膜の製造方法。基体と、この基体上に請求項1乃至11の何れか一項に記載の方法を用いて形成されたペロブスカイト型チタン含有複合酸化物膜とを備える複合体。請求項12に記載の複合体を含む誘電材料。請求項12に記載の複合体を含む圧電材料。請求項13に記載の誘電材料を含むコンデンサ。請求項14に記載の圧電材料を含む圧電素子。請求項15に記載のコンデンサを含む電子機器。請求項16に記載の圧電素子を含む電子機器。ところで、導電体金属からなる基板の上に、誘電体として複合酸化物膜を形成した複合体は、この金属基板をコンデンサの電極としてそのまま使用することができる。しかしながら、上記方法を用いて作製された複合酸化物膜は、何れも結晶性が低いため、比誘電率が低くなる。したがって、この問題を解決するためには、複合酸化物膜が形成された基板を焼成し、複合酸化物膜の結晶性を高める必要がある。一般に、焼成には外部加熱方式が用いられる。しかしながら、焼成に外部加熱方式を用いた場合には、伝熱の良好な金属基板の方が、この金属基板上に形成される複合酸化物膜よりも温度が高くなる。複合酸化物膜は、焼成温度を高くするほど、その結晶性を高めることができる。しかしながら、大気中では焼成温度が高くなるほど金属基板が酸化されてしまうため好ましくない。一方、真空や還元雰囲気中では焼成温度が高くなるほどペロブスカイト型の結晶構造を有する複合酸化物膜が還元されてしまうため好ましくない。また、金属基板の熱膨張による複合酸化物膜のクラックや剥れなどの発生を抑制するためには、焼成温度が低い方が好ましい。このように、複合酸化物膜の焼成温度は高い方が好ましく、逆に焼成温度を低くする方が金属基板には好ましい。そこで、本発明は、このような従来の事情に鑑みて提案されたものであり、結晶性が高く、クラックや剥離等の欠陥が少ないペロブスカイト型チタン含有複合酸化物膜を効率良く得ることができるペロブスカイト型チタン含有複合酸化物膜の製造方法を提供することを目的とする。並びに、本発明は、そのような製造方法を用いて作製されたペロブスカイト型チタン含有複合酸化物膜を含む複合体、そのような複合体を含む誘電材料及び圧電材料、これらの材料を用いたコンデンサ及び圧電素子、これらの電子部品を備えた電子機器を提供することを目的とする。本発明は、以下の手段を提供する。1一般式ATiO3Aサイトは、Ca,Sr,Ba又はPbの中から選ばれる少なくとも1種又は2種以上の金属元素を表す。で表されるペロブスカイト型チタン含有複合酸化物膜の製造方法であって、基体上に複合酸化物膜形成用塗布剤を塗布する塗布工程と、この基体上の塗膜にマイクロ波を照射して焼成する焼成工程とを含み、複合酸化物膜形成用塗布剤が、β-ジケトンを配位するチタン化合物と、β-ジケトンを配位するAサイトの金属元素を含む化合物との溶液からなることを特徴とするペロブスカイト型チタン含有複合酸化物薄膜の製造方法。2β―ジケトンが、2,2,6,6-テトラメチル-3,5-ヘプタンジオン、2,6-ジメチル-3,5-ヘプタンジオン、2,2,6-トリメチル-3,5-ヘプタンジオン、3,5-ヘプタンジオンの何れかである前項1に記載のペロブスカイト型チタン含有複合酸化物薄膜の製造方法。3複合酸化物膜形成用塗布剤中の水の含有量が10~90質量である前項1又は2に記載のペロブスカイト型チタン含有複合酸化物薄膜の製造方法。4複合酸化物膜形成用塗布剤が、更に、アンモニア、アミン、アミノアルコール、ヒドロキシカルボン酸、アルコール、カルボン酸の中から選ばれる少なくとも1種以上を含む前項1乃至3の何れか一項に記載のペロブスカイト型チタン含有複合酸化物薄膜の製造方法。5複合酸化物膜形成用塗布剤が、更に、界面活性剤を溶液を含む前項1乃至4の何れか一項に記載のペロブスカイト型チタン含有複合酸化物薄膜の製造方法。6焼成温度が500°C以上1000°C以下である前項1乃至5の何れか一項に記載のペロブスカイト型チタン含有複合酸化物薄膜の製造方法。7焼成時間が1分以上1時間以下である前項1乃至6の何れか一項に記載のペロブスカイト型チタン含有複合酸化物薄膜の製造方法。8塗布工程と焼成工程との間に、基体上に塗布された塗布剤を乾燥させる乾燥工程を含む前項1乃至7の何れか一項に記載のペロブスカイト型チタン含有複合酸化物膜の製造方法。9乾燥温度が100°C以上300°C未満である前項8に記載のペロブスカイト型チタン含有複合酸化物膜の製造方法。10乾燥時間が1分以上3時間以下である前項8又は9に記載のペロブスカイト型チタン含有複合酸化物膜の製造方法。11チタン含有複合酸化物膜に含まれるTiに対するAサイトの金属元素の組成比が0.98~1.02である前項1乃至10の何れか一項に記載のペロブスカイト型チタン含有複合酸化物膜の製造方法。12基体と、この基体上に前項1乃至11の何れか一項に記載の方法を用いて形成されたペロブスカイト型チタン含有複合酸化物膜とを備える複合体。13前項12に記載の複合体を含む誘電材料。14前項12に記載の複合体を含む圧電材料。15前項13に記載の誘電材料を含むコンデンサ。16前項14に記載の圧電材料を含む圧電素子。17前項15に記載のコンデンサを含む電子機器。18前項16に記載の圧電素子を含む電子機器。以上のように、本発明によれば、結晶性が高く、クラックや剥離等の欠陥が少ないペロブスカイト型チタン含有複合酸化物膜を基体上に均一に成膜することができる。また、膜厚の制御も容易なことから、複雑で大掛かりな設備を必要とせずに、複合酸化物膜を安価に製造することができる。さらに、焼成時にマイクロ波を照射し、基体上の塗膜を選択的になお且つ短時間で加熱することができるため、複合酸化物膜の結晶性を高めて、比誘電率の高い複合酸化物膜を効率良く得ることができる。したがって、本発明によれば、そのような比誘電率の高い複合酸化物膜を含む複合体、そのような複合体を含む誘電材料及び圧電材料、これらの材料を用いたコンデンサ及び圧電素子、これらの電子部品を備えた電子機器を安価に提供することができる。以下、本発明の実施の形態について図面を参照して詳細に説明する。なお、以下の説明で用いる図面は、特徴をわかりやすくするために、便宜上、特徴となる部分を拡大して示している場合があり、各構成要素の寸法比率などが実際と同じであるとは限らない。先ず、本発明に好適に用いられる2つの複合酸化物膜形成用塗布剤A,Bについて説明する。本発明に用いられる複合酸化物膜形成用塗布剤Aは、基板に塗布し乾燥させることにより、一般式ATiO3Aサイトは、Ca,Sr,Ba又はPbの中から選ばれる少なくとも1種又は2種以上の金属元素を表す。で表されるペロブスカイト型チタン含有複合酸化物膜を形成するものであり、チタン化合物と、Aサイトの金属元素を含む化合物との水溶液からなることを特徴とするものである。このうち、チタン化合物については、ヒドロキシカルボン酸、又は、アミノアルコールを配位したチタン化合物を用いることが好ましい。更に、ヒドロキシカルボン酸として、乳酸を用いることが好ましく、アミノアルコールとして、トリエタノールアミンを用いることが好ましい。このようなチタン化合物は、水に対して安定なため扱いやすく、水により加水分解されることなく、複合酸化物膜を成膜する前に酸化チタンとして析出してしまうおそれもない。また、ヒドロキシカルボン酸やアミノアルコールを配位したチタン化合物は、基体との濡れ性を高めることができる。さらに、ヒドロキシカルボン酸やアミノアルコールを配位したチタン化合物は、酸性からアルカリまで広いpH領域で溶解するため、Aサイトの金属元素を含む化合物も水溶液に容易に溶解させることができる。また、水溶液中における水の含有量は、後述する化合物を添加した場合も含めて、10~90質量であることが好ましい。上述したように、本発明の複合酸化物膜形成用塗布剤では、水に対して安定なため、溶媒として水を10~90質量の範囲で用いることができ、基体との濡れ性も良好なものとすることができる。一方、本発明に用いられる複合酸化物膜形成用塗布剤Bは、基板に塗布し乾燥させることにより、一般式ATiO3Aサイトは、Ca,Sr,Ba又はPbの中から選ばれる少なくとも1種又は2種以上の金属元素を表す。で表されるペロブスカイト型チタン含有複合酸化物膜を形成するものであり、β-ジケトンを配位するチタン化合物と、Aサイトの金属元素を含む化合物との溶液からなることを特徴とするものである。このうち、β-ジケトンについては、例えば、2,2,6,6-テトラメチル-3,5-ヘプタンジオン、2,6-ジメチル-3,5-ヘプタンジオン、2,2,6-トリメチル-3,5-ヘプタンジオン、3,5-ヘプタンジオンなどを挙げることができる。β-ジケトンを配位するチタン化合物を溶解させる溶剤については、特に規定しないが、例えば、1-ブタノール、t-ブタノール、アセチルアセトンなどを挙げることができる。本発明に用いられる複合酸化物膜形成用塗布剤A,Bでは、溶液に添加される化合物の溶解性や、基体との濡れ性、成膜性、密着性、乾燥又は焼成後の膜の緻密性などを向上させるために、更に、アンモニアや、アミン、アミノアルコール、アルコール、カルボン酸、又はヒドロキシカルボン酸などの化合物を溶液に添加するのが効果的である。具体的に、アミンとしては、例えば、モノメチルアミン、モノエチルアミン、ジメチルアミン、ジエチルアミン、トリメチルアミン、トリエチルアミン等のモノアミンや、エチレンジアミンなどを挙げることができる。アミノアルコールとしては、例えば、モノエタノールアミン、ジエタノールアミン、トリエタノールアミン、N-メチルエタノールアミン、N-メチルジエタノールアミン、N-プロピルエタノールアミンなどを挙げることができる。アルコールとしては、例えば、メタノール、エタノール、プロピルアルコール等のアルコール類や、エチレングリコール、ジエチレングリコール、プロピレングリコール等のグリコール類などを挙げることができる。カルボン酸としては、例えば、蟻酸、酢酸、プロピオン酸等のモノカルボン酸や、マロン酸、こはく酸等のジカルボン酸などを挙げることができる。ヒドロキシカルボン酸としては、例えば、ヒドロキシモノカルボン酸、ヒドロキシジカルボン酸などを挙げることができる。また、上記2つの複合酸化物膜形成用塗布剤A,Bには、例えばノニオン性界面活性剤やアニオン性界面活性剤などの界面活性剤を添加してもよく、その他にも、アミノ酸や糖類などを溶液に添加してもよい。上記2つの複合酸化物膜形成用塗布剤A,Bに含まれるAサイトの金属元素については、上述したチタン化合物に含まれるチタンと共に複合酸化物を形成するものであればよく、例えばCa、Sr、Ba、Pbなどを挙げることができる。また、これらAサイトの金属元素を含む化合物としては、上述した溶剤に溶解するものであればよく、例えば、β-ジケトンを配位する上記Aサイトの金属元素化合物を挙げることができる。このうち、β-ジケトンについては、例えば、2,2,6,6-テトラメチル-3,5-ヘプタンジオン、2,6-ジメチル-3,5-ヘプタンジオン、2,2,6-トリメチル-3,5-ヘプタンジオン、3,5-ヘプタンジオンなどを挙げることができる。さらに、上記Aサイトの金属元素を含む化合物の具体例としては、例えば、塩化カルシウムや、硝酸カルシウム、酢酸カルシウム、塩化ストロンチウム、硝酸ストロンチウム、水酸化バリウム、塩化バリウム、硝酸バリウム、酢酸バリウム、硝酸鉛、酢酸鉛などを挙げることができる。その中でも特に、後述する焼成工程における焼成温度以下で、なお且つ、大気圧下又は減圧下で、蒸発、昇華、熱分解のうちの少なくとも一つの手段で金属の対イオンを除去できる水酸化物やヒドロキシカルボン酸塩を用いることが好ましく、例えば、水酸化バリウムや、酢酸バリウム、ギ酸バリウム、酢酸カルシウム、水酸化カルシウム、クエン酸カルシウム、酢酸ストロンチウム、水酸化ストロンチウム、酢酸鉛などを挙げることができる。なお、これらの化合物は、何れか1種を単独で用いても、或いは2種以上を任意の比率で混合して用いてもよい。本発明では、これらの化合物を1種又は2種以上用いることにより、例えば、BaTiO3、CaTiO3、SrTiO3、BaSrTiO3、BaSrCaTiO3、SrCaTiO3、PbTiO3などの金属酸化物膜を得ることができる。なお、上記2つの複合酸化物膜形成用塗布剤A,Bには、更に、W、Nb、Ta、Sn、Si、Bi、Al、B、Co、Zn、Mg、Ni、Mn、Fe、及び希土類元素の中から選ばれる少なくとも1種又は2種以上の元素を含む化合物を添加してもよい。この場合、反応後の複合酸化物腹中にこれら元素が5mol未満だけ含まれるようにすることが好ましい。本発明では、このような金属元素を添加することにより、電気特性を改善することができる。本発明を適用した複合酸化物膜の製造方法は、上記2つの複合酸化物膜形成用塗布剤A,Bの何れかを用いて、これらの塗布剤A,Bを基体上に塗布する塗布工程と、基体上に塗布された塗膜を乾燥させる乾燥工程と、この基体上の塗膜にマイクロ波を照射して焼成する焼成工程とを経ることによって、上述したペロブスカイト型チタン含有複合酸化物膜を形成することができる。具体的に、基体の材質については特に制限されるものではなく、上述した焼成時の基体の温度及び雰囲気に耐えるものであればよい。具体的な基体の材質としては、例えば、ガラスや、酸化アルミニウム、シリコン、ニッケル、チタン、白金などを挙げることができる。その中でも特に、大気雰囲気中で600°C以上の高温で焼成する場合は、耐熱性に優れた酸化アルミニウムや白金などを用いることが好ましい。さらに、基体の材質については、その用途に応じて適宜選択することができ、例えば導電体や半導体、絶縁体などを用いることができる。さらに、基体は、例えば金属と絶縁物とを貼り合わせた複合体などであってもよい。また、コンデンサの用途に適した基体の材質としては、例えば、金、銀、銅、ニッケル、白金、パラジウム、アルミニウムなどの金属や、それらを含む合金、炭素などの導電体を挙げることができる。これらの材質からなる基体の上に複合酸化物膜を形成することで、基体をコンデンサの電極としてそのまま使用することができる。基体の形状については、特に制限はなく、例えば、板状のものや、箔状のもの、更に表面が平滑でないものなどを挙げることができる。また、コンデンサの用途に適した基体の形状としては、小型化や軽量化の観点及び基体の単位質量当たりの表面積が大きいほど複合酸化物膜の基体に対する割合が増し有利となることから、箔状のものが好ましく、厚みが1~300μm、より好ましくは3~100μm、更に好ましくは5~30μmの箔を用いることができる。基体として箔を用いる場合には、化学エッチングや電解エッチングなどにより予めエッチングを行い、表面に凹凸を形成することが好ましい。これにより、基体の表面積を増すことができる。同様に、複合酸化物膜の基体に対する割合を増すために、基体として、平均粒径が0.1~20μm、より好ましくは1~10μmである微粒子の焼結体を用いることができる。なお、本実施形態では、基体として基板を用い、この基板上に複合酸化物膜を形成する場合を例に挙げて説明する。複合酸化物膜の膜厚には、特に制限はなく、用途に応じて膜厚を制御すればよい。コンデンサの用途に適した複合酸化物膜の膜厚としては、複合酸化物膜の膜厚が薄いほどコンデンサの容量が大きく、複合酸化物膜の膜厚が厚いほどコンデンサの漏れ電流が少なくなることから、所望の容量や漏れ電流に応じて膜厚を設定すればよい。塗布工程においては、上述した塗布剤A,B中の金属組成の割合を制御して調製された塗布剤A,Bをスピンコート法により基板上に塗布する。上述したように、本発明の塗布剤A,Bは、基板に対する濡れ性が良好なことから、基板上に均一に成膜することができる。また、このようなスピンコート法で塗布剤A,Bを塗布する場合、基板の回転速度や塗布剤A,Bの粘度等を制御することにより、塗膜の厚みを容易に調整することができる。具体的に、塗布剤A,B中の金属化合物濃度は、複合酸化物換算で1~20質量になるように調製することが好ましい。この濃度が1質量未満であると、スピンコート1回当たりの膜厚が薄すぎて、所定の膜厚とするのにスピンコートの回数が多くなる。一方、この濃度が20質量を超えると、緻密な塗膜を形成することが難しくなる。なお、本発明では、後述する乾燥、焼成時の欠陥を少なくするため、上記塗布剤A,Bは脱気しておくことが好ましい。また、基板との濡れ性を向上させるため、基板表面を洗浄しておくことが好ましく、また、濡れ性を向上させるためのエッチング等を基板表面に行ってもよい。乾燥工程においては、上述した塗布剤A,Bが塗布された基板を100°C以上300°C未満の温度範囲で、1分から3時間乾燥させることが好ましく、120~200°Cの温度範囲で、5分から2時間乾燥させることが更に好ましい。これにより、基板上に塗布された塗布剤A,B中に含まれる溶剤を留去することができる。乾燥には、例えば減圧乾燥や、熱風乾燥、凍結乾燥などの方法を用いることができる。また、乾燥時の雰囲気は特に制限されず、大気中又は減圧下で行うことができる。そして、このような乾燥工程を経ることによって、基板上に均一な塗膜複合酸化物膜の前駆体を形成することができる。なお、乾燥温度が高いほど溶剤を短時間で留去できるが、欠陥ができやすくなる。また、乾燥工程で溶剤を完全に留去することが好ましいが、後の焼成工程でも溶剤を留去できるため、残存しても支障はない。焼成工程においては、複合酸化物膜の前駆体である塗膜にマイクロ波を照射して、この塗膜を複合酸化物膜とし、更にその結晶性を高めることができる。すなわち、焼成にマイクロ波照射を用いた場合には、マイクロ波の電場により複合酸化物膜に分子振動が起こり、その振動摩擦によって複合酸化物膜が発熱する。このため、基体と、この基体表面に形成された複合酸化物膜のうち、複合酸化物膜のみを選択的に加熱することができる。すなわち、複合酸化物膜の方が基体よりも温度が高くなる。これにより、複合酸化物膜の結晶性を高めて、比誘電率の高い複合酸化物膜を得ることができる。そして、このような複合酸化物膜を誘電体として用いたコンデンサでは、高容量化を図ることができる。また、マイクロ波照射の場合、複合酸化物膜の温度分布が熱伝導に依存せず均一となるため、複合酸化物膜の特性も均一となる。また、マイクロ波照射による焼成では、基体の焼成温度が下げられるため、大気中では金属からなる基体の酸化を抑制することができ、真空や還元雰囲気中ではペロブスカイト型の結晶構造を有する複合酸化物膜の還元を抑制することができる。また、基体の熱膨張による複合酸化物膜のクラック等の発生も抑制することができ、更には、基体表面に対する複合酸化物膜の剥離を抑制することができる。なお、マイクロ波は、周波数300MHz~3THz、波長0.1~1000mm程度のUHF~ETF帯の総称であるが、マイクロ波加熱として利用されることもあり、これらの目的には、数GHz~数十GHz帯が用いられている。また、ミリ波30GHz~300GHzの発振には、ジャイトロン管を使用している。本発明では、300MHz~300GHzのマイクロ波を用いることが好ましく、例えば、2.45GHz又は28GHzのマイクロ波を好適に用いることができる。特に、28GHzのミリ波では、複合酸化物膜に対して均一な加熱が可能となるため好ましい。また、焼成時の雰囲気は、大気又は減圧雰囲気、若しくは還元雰囲気中でも可能であるが、1×10-2Pa~1×10-7Paの減圧雰囲気中、若しくはAr、N2等のキャリアガスとし、所望により酸素を含有したガスを用いて、酸素分圧を1×10-3Pa~1×10-8Paに制御したガス雰囲気中で焼成を行うことが好ましい。焼成温度は、複合酸化物膜の表面温度を測定して制御することが好ましい。焼成条件は、基体の大きさにより大きく変化するが、複合酸化物膜の焼成温度は500~1000°Cとすることが好ましい。特に、ペロブスカイト型チタン含有複合酸化物膜の高誘電率化を図るためには、焼成温度をこの範囲とし、焼成時間を1分~1時間の範囲として焼成を行うことが好ましい。また、焼成工程では、前駆体を複合酸化物とするときに生じる副生物や、上記乾燥工程で留去せずに残った溶剤等の不純物を、蒸発、昇華、及び/又は熱分解して気体として或いは燃焼させて除去することができる。また、複合酸化物膜は、炭素などの不純物がない状態で焼成した方が結晶性を高めることができる。したがって、この場合は、比較的高い乾燥温度で不純物を完全に除去した後、焼成することが好ましい。そして、このような焼成工程を経ることによって、基板上に結晶性を高めたペロブスカイト型のチタン含有複合酸化物膜を形成することができる。以上のように、本発明を適用した複合酸化物膜の製造方法では、結晶性が高く、クラックや剥離等の欠陥が少ないペロブスカイト型チタン含有複合酸化物膜を基体上に均一に成膜することができる。また、膜厚の制御も容易なことから、複雑で大掛かりな設備を必要とせずに、複合酸化物膜を安価に製造することができる。さらに、焼成時にマイクロ波を照射し、基体上の塗膜を選択的になお且つ短時間で加熱することができるため、複合酸化物膜の結晶性を高めて、比誘電率の高い複合酸化物膜を効率良く得ることができる。特に、チタン酸バリウムのようなペロブスカイト型の結晶構造を有する複合酸化物膜は、マイクロ波照射によりその結晶性を高めることができるため大変有効である。また、本発明を適用した複合酸化物膜の製造方法では、上述した複合酸化物膜形成用塗布剤A,Bを用いることによって、ペロブスカイト型チタン含有複合酸化物膜を基体上に均一に成膜することが可能である。また、本発明に用いられる複合酸化物膜形成用塗布剤A,Bは、保存安定性がよく、大気中での塗布が可能なため扱いやすく、室温での塗布も可能である。さらに、本発明の製造方法では、複雑で大掛かりな設備を必要とせず、複合酸化物膜中の金属組成の割合も容易に制御することが可能である。具体的に、本発明では、溶液中に含まれるAサイトの金属元素の含有比率を制御することによって、基体表面に形成されるチタン含有複合酸化物膜中に含まれるAサイトの金属元素の含有比率を容易に制御することができる。例えば、一般式ATiO3で表されるペロブスカイト型チタン含有複合酸化物では、Aサイトの原子の組成比の違いによって、様々な電気特性を示すことが知られている。本発明の製造方法を用いた場合、溶液中に含まれるAサイトの原子の組成比は、基体表面に形成されるチタン含有複合酸化物膜中に含まれるAサイトの組成比と一致するため、上述した溶液を調製する際に、溶液中に含まれるAサイトの含有比率を制御することによって、基体表面に形成されるチタン含有複合酸化物膜中に含まれるAサイトの原子の含有比率を容易に制御することが可能である。なお、ペロブスカイト型チタン含有複合酸化物の結晶構造は、X線回折測定により知ることができ、またペロブスカイト型チタン含有複合酸化物中のAサイトの原子の比率固溶比は、X線回折図のピーク位置から求めることができる。また、本発明では、得られたチタン含有複合酸化物膜に含まれるTiに対するAサイトの金属元素の組成比が0.98~1.02であることが好ましく、より好ましくは0995~1015であり、更に好ましくは099~101である。なお、このペロブスカイト型チタン含有複合酸化物膜の電気特性を改善するために、別の化合物を添加して使用しても何ら支障はない。また、本発明の製造方法では、膜厚の制御がしやすく、上記製造工程を繰り返して複合酸化物膜の膜厚をかせぐことも可能である。また、本発明の製造方法では、塗布剤A,Bを1回のスピンコートで塗布する方法以外にも、スピンコート1回当たり膜厚を薄くし、塗膜が所定の膜厚となるまでスピンコートを複数回繰り返し、乾燥、焼成を行うことによって、欠陥のない緻密な塗膜を形成することができる。また、スピンコート1回当たり膜厚を薄くし、乾燥、焼成を行い、これを複数回繰り返すことによって、複合酸化物膜を所定の膜厚とすることもできる。この場合も、欠陥のない緻密な複合酸化物膜を形成することができる。なお、本発明の製造方法では、上述したスピンコート法などの塗布法以外にも、本発明の塗布剤A,Bを構成する溶液中に基体を直接浸漬するディップ法などの湿式の成膜方法を用いてもよい。また、本発明の製造方法によれば、基体の表面に高い比誘電率を有するペロブスカイト型チタン含有複合酸化物膜が形成された本発明の複合体を得ることができる。また、本発明では、このような複合体を本発明の誘電材料や圧電材料として好適に用いることができる。さらに、本発明では、この誘電材料を一対の電極で挟み込むことによって本発明のコンデンサを構成することでき、この圧電材料を一対の電極で挟み込むことによって本発明の圧電素子を構成することできる。具体的に、本発明の複合体を含む誘電材料は、基体が導電性を有する材料であれば、コンデンサの誘電体と一方の電極とを構成するものとして、そのまま使用することができる。また、コンデンサの他方の電極前記一方の電極の対電極については、例えば、金、銀、銅、ニッケル、白金、パラジウム、アルミニウムなどの金属や、それらを含む合金、炭素などの導電体を使用することができる。そして、これらの電極をコンデンサの外部リードに電気的に接続すればよい。電極の形成方法については、例えば、電解めっき、無電解めっき、金属ペーストの塗布などの湿式法や、スパッタ法、蒸着法などを用いて、導電体を複合酸化物膜上に形成する方法がある。或いは、導電性高分子や、二酸化マンガン、カーボンペースト、銀ペースト、ニッケルペーストなどを単独で又は2種以上を任意の比率で混合して用いて電極を形成してもよい。また、このように形成したコンデンサを並列となるように積層することで、容量を大きくすることができる。例えば、本発明の複合体の複合酸化物膜上に導電体を形成し、この導電体を基体として、この上に本発明の複合酸化物膜と導電体とを順次積層することを繰り返し、最後に導電体に外部電極を接続することで、電気的に並列に接続されたコンデンサを得ることができる例えば図1を参照。さらに、このように積層されたコンデンサの製造方法としては、例えば、ニッケル箔の上に、スピンコート法などで複合酸化物膜を塗布して乾燥した後、得られた誘電体層にニッケルスパッタなどで内部電極を形成する。この工程繰り返すことにより、誘電体層と内部電極とが順次積層されてなる積層体を形成する。そして、この積層体を所望の大きさに切断し、焼成して得られたコンデンサの側面に外部電極を接続することで、積層型のコンデンサを得ることができる例えば図1を参照。本発明の複合体は、上述したように複合酸化物膜の厚みが薄く且つ均一である。さらに、この複合酸化物膜は、高い比誘電率を有している。したがって、このような複合体誘電材料を用いた本発明のコンデンサでは、更なる小型化及び高容量化が可能である。さらに、このようなコンデンサを備えた本発明の電子機器では、更なる小型化及び軽量化が可能である。一方、本発明の複合体を含む圧電材料も、圧電素子の圧電体と一方の電極とを構成するものとして、そのまま使用することができる。そして、このような複合体圧電材料を用いた本発明の圧電素子では、更なる小型化及び電気特性の向上が可能である。さらに、このような圧電素子を備えた本発明の電子機器では、更なる小型化及び軽量化が可能である。特に、本発明において、複合酸化物膜がペロブスカイト化合物を含むものは、誘電性、圧電性、焦電性などの電気特性に優れており、例えば、積層セラミックスコンデンサを始めとする様々なコンデンサ、誘電体フィルタ、誘電体アンテナ、誘電体共振器、誘電体デュプレクサ、フェイズシフタ、圧電素子、積層圧電アクチュエータなどの電子部品に好適に用いることができる。図1は、本発明の電子部品であるコンデンサの一例として積層型セラミックコンデンサ1を示す断面図である。この積層型セラミックコンデンサ1は、図1に示すように、誘電体層2と内部電極3、4が順次積層されてなる積層体5と、この積層体5の側面に取り付けられた外部電極6、7とから構成されている。内部電極3,4はその一端部がそれぞれ積層体5の側面に露出しており、各一端部が外部電極6,7にそれぞれ接続されている。この積層型セラミックコンデンサ1は、内部電極3,4の何れか一方を形成するTi箔の表面に、誘電体層2としてペロブスカイト型チタン含有複合酸化物膜を本発明の製造方法を用いて作製したものである。また、外部電極6,7は例えば、Ag,Cu,Ni等の焼結体にNiメッキを施したもので構成される。この積層型セラミックコンデンサ1では、誘電率の高いペロブスカイト型チタン含有複合酸化物を誘電体層2に用いている。また、この積層型セラミックコンデンサ1では、高い誘電率を維持したまま誘電体層2の厚みを薄くすることができる。したがって、この積層型セラミックコンデンサ1では、更なる小型化及び高容量化が可能である。図2は、本発明の電子機器の一例である携帯電話機を示す平面図である。図1に示すコンデンサ1は、例えば図2に示すような携帯電話機10の回路基板11に実装されて使用される。したがって、この携帯電話機10では、更なる小型化及び軽量化が可能である。以下、実施例により本発明の効果をより明らかなものとする。なお、本発明は、以下の実施例に限定されるものではなく、その要旨を変更しない範囲で適宜変更して実施することができる。参考例1実施例1では、先ず、酢酸バリウム和光純薬株式会社製8.8gを水10gに溶解させた。更に、トリエタノールアミンを配位したチタン化合物水溶液松本製薬工業株式会社製オルガチックスTC-400、チタン含有量8.1重量20.3gと、イソプロピルアルコール和光純薬株式会社製60.9gとを加え、参考例1の複合酸化物膜形成塗布剤を調製した。次に、この参考例1の塗布剤を厚さ10μmのニッケル箔株式会社サンクメタル製上にスピンコートで塗布した後、150°Cで1時間乾燥した。次に、マイクロ波加熱炉のマイクロ波源として、28GHz、最大出力10kWのジャイナトロンの空洞共振器内のアルミナ断熱材中に、参考例1の塗布剤が塗布された試料を設置した。そして、この参考例1の試料に対して大気雰囲気中でマイクロ波を照射し、試料表面の温度を測定しながら加熱し、700°Cに到達してから1時間温度を保持した後、マイクロ波照射を止めて自然冷却した。そして、このように焼成された参考例1の試料をX線回折により同定したところ、ニッケル箔の表面に正方晶のペロブスカイト構造であるチタン酸バリウムが生成していることがわかった。このチタン酸バリウムの層厚は、FIB装置により断面加工した試料をTEMで観察したところ、0.18μmであることがわかった。また、結晶子サイズを以下のようにして測定した。その結果、結晶子サイズは、70nmであった。装置;X線回折装置リガク電機製ローターフレックス測定角度:2θ;21°~94°測定ステップ:0.02°解析法:リートベルト解析RIETAN次に、ニッケル箔の複合酸化物膜が形成された面上に、電子線蒸着にて直径2mm、厚さ0.2μmのニッケル膜を成膜し、コンデンサを作製した。そして、このニッケル膜を一方の電極とし、ニッケル箔を他方の電極とし、以下の条件にてこのコンデンサの静電容量を測定した。装置:LCRメータ株式会社エヌエフ回路設計ブロック製ZM2353型測定周波数:120Hz振幅:1V測定温度:25°Cその結果、参考例1のコンデンサの静電容量は36μFcm2、漏れ電流は2×10-5Aであった。参考例2参考例2では、参考例1の塗布剤を白金基板上にスピンコートで塗布した以外は、参考例1と同様にして、白金基板の表面に複合酸化物膜を形成した。そして、得られた参考例2の試料をX線回折により同定したところ、白金基板の表面に、正方晶のペロブスカイト構造であるチタン酸バリウムが生成していることがわかった。このチタン酸バリウムの層厚は、FIB装置により断面加工した試料をTEMで観察したところ、0.18μmであることがわかった。また、結晶子サイズは、72nmであった。そして、参考例1と同様にコンデンサを作製し、電気特性を評価した。その結果、参考例2のコンデンサの静電容量は34μF/cm2、漏れ電流は2×10-6Aであった。参考例3参考例3では、先ず、酢酸バリウム和光純薬株式会社製8.5gと、酢酸カルシウム一水和物和光純薬株式会社製0.2gを水10gに溶解させた。更に、トリエタノールアミンを配位したチタン化合物水溶液松本製薬工業株式会社製オルガチックスTC-400、チタン含有量8.1重量20.3gと、イソプロピルアルコール和光純薬株式会社製61.0gを加え、参考例3の複合酸化物膜形成用塗布剤を調製した。次に、この参考例3の塗布剤を白金基板上にスピンコートで塗布した以外は、参考例1と同様にして、白金基板の表面に複合酸化物膜を形成した。そして、得られた参考例3の試料をX線回折により同定したところ、白金基板の表面に、正方晶のペロブスカイト構造であるチタン酸バリウムカルシウムが生成していることがわかった。このチタン酸バリウムカルシウムの層厚は、FIB装置により断面加工した試料をTEMで観察したところ、0.18μmであることがわかった。また、結晶子サイズは、55nmであった。そして、参考例1と同様にコンデンサを作製し、電気特性を評価した。その結果、参考例3のコンデンサの静電容量は41μF/cm2、漏れ電流は2×10-6Aであった。参考例4参考例4では、先ず、酢酸バリウム和光純薬株式会社製6.6gと、酢酸ストロンチウム0.5水和物和光純薬株式会社製1.9gを水10gに溶解させた。更に、トリエタノールアミンを配位したチタン化合物水溶液松本製薬工業株式会社製オルガチックスTC-400、チタン含有量8.1重量20.3gと、イソプロピルアルコール和光純薬株式会社製61.6gを加え、参考例4の複合酸化物膜形成用塗布剤を調製した。次に、この参考例4の塗布剤を用いた以外は、参考例1と同様にして、ニッケル箔の表面に複合酸化物膜を形成した。そして、得られた参考例4の試料をX線回折により同定したところ、ニッケル箔の表面に、正方晶のペロブスカイト構造であるチタン酸バリウムストロンチウムが生成していることがわかった。このチタン酸バリウムストロンチウムの層厚は、FIB装置により断面加工した試料をTEMで観察したところ、0.18μmであることがわかった。また、結晶子サイズは、50nmであった。そして、参考例1と同様にコンデンサを作製し、電気特性を評価した。その結果、参考例4のコンデンサの静電容量は204μF/cm2、漏れ電流は9×10-9Aであった。実施例5実施例5では、先ず、3,5-ヘプタンジオンを配位したチタン化合物1-ブタノール溶液日本化学産業株式会社製ナーセムチタン、チタン含有量8.9質量18.5gに、ビスバリウム二水和物日本化学産業株式会社製ナーセムバリウム12.7gと、乳酸和光純薬株式会社製28.0gを溶解させた。更に、1-ブタノール和光純薬株式会社製40.8gを加え、実施例5の複合酸化物膜形成用塗布剤を調製した。次に、この実施例5の塗布剤を用いた以外は、参考例1と同様にして、ニッケル箔の表面に複合酸化物膜を形成した。そして、得られた実施例5の試料をX線回折により同定したところ、ニッケル箔の表面に、正方晶のペロブスカイト構造であるチタン酸バリウムが生成していることがわかった。このチタン酸バリウムの層厚は、FIB装置により断面加工した試料をTEMで観察したところ、0.18μmであることがわかった。また、結晶子サイズは、74nmであった。そして、参考例1と同様にコンデンサを作製し、電気特性を評価した。その結果、実施例5のコンデンサの静電容量は38μF/cm2、漏れ電流は3×10-5Aであった。参考例6参考例6では、マイクロ波を照射し、700°Cで1時間の加熱処理を30Pa以下の減圧雰囲気中で行った後に、300°Cで1時間の加熱処理を大気雰囲気中で行った以外は、参考例1と同様にして、ニッケル箔の表面に複合酸化物膜を形成した。そして、得られた参考例6の試料をX線回折により同定したところ、ニッケル箔の表面に、正方晶のペロブスカイト構造であるチタン酸バリウムが生成していることがわかった。このチタン酸バリウムの層厚は、FIB装置により断面加工した試料をTEMで観察したところ、0.18μmであることがわかった。また、結晶子サイズは、68nmであった。そして、参考例1と同様にコンデンサを作製し、電気特性を評価した。その結果、参考例6のコンデンサの静電容量は32μF/cm2、漏れ電流は4×10-5Aであった。比較例1比較例1では、マイクロ波を照射する代わりに、外部加熱による加熱処理を700°Cで1時間行った以外は、参考例1と同様にして、ニッケル箔の表面に複合酸化物膜を形成した。そして、得られた比較例1の試料をX線回折により同定したところ、酸化ニッケルのピークが確認された。また、比較例1の試料では、酸化ニッケルが導電性を有するためか、参考例1と同様に操作してもコンデンサとはならず、電気特性の測定を行うことができなかった。なお、参考例3,4及び実施例5の試料についても、マイクロ波を照射する代わりに、外部加熱による加熱処理を行った場合は、比較例1と同様に、酸化ニッケルのピークが確認されると共に、電気特性の測定を行うことができなかった。比較例2比較例2では、参考例1の塗布剤を白金基板上にスピンコートで塗布し、マイクロ波を照射する代わりに、外部加熱による加熱処理を700°Cで1時間行った以外は、参考例1と同様にして、白金基板の表面に複合酸化物膜を形成した。そして、得られた比較例2の試料をX線回折により同定したところ、白金基板の表面に、正方晶のペロブスカイト構造であるチタン酸バリウムが生成していることがわかった。このチタン酸バリウムの層厚は、FIB装置により断面加工した試料をTEMで観察したところ、0.18μmであることがわかった。また、結晶子サイズは、18nmであった。そして、参考例1と同様にコンデンサを作製し、電気特性を評価した。その結果、比較例2のコンデンサの静電容量は4.8μF/cm2、漏れ電流は2×10-7Aであった。比較例3比較例3では、参考例1の塗布剤を白金基板上にスピンコートで塗布し、マイクロ波を照射する代わりに、外部加熱による加熱処理を900°Cで1時間行った以外は、参考例1と同様にして、白金基板の表面に複合酸化物膜を形成した。そして、得られた比較例3の試料をX線回折により同定したところ、白金基板の表面にBaPt0.25Ti0.75O3が生成していることがわかった。これは、基板と塗膜とが反応したためと思われる。比較例4比較例4では、マイクロ波を照射する代わりに、外部加熱による加熱処理を700°Cで1時間、1×10-3Pa以下の減圧雰囲気中で行った以外は、参考例1と同様にして、ニッケル箔の表面に複合酸化物膜を形成した。そして、得られた比較例4の試料をX線回折により同定したところ、ニッケルのピークのみが確認された。これは、ニッケル箔の熱膨張や収縮によって、このニッケル箔の表面に形成されたチタン酸バリウムが剥離したものと思われる。"